(57)【特許請求の範囲】
【請求項１】
水性コーティング組成物であって、
Ａ）（ａ）５から９５重量パーセントの、エチルホスホン酸、プロピルホスホン酸、オクチルホスホン酸およびビニルホスホン酸からなる群から選択された少なくとも１種のホスホン酸誘導体、
（ｂ）５から９５重量パーセントの少なくとも２つのエポキシ基および３００から５０００ｇ／ｍｏｌの数平均分子量Ｍｎをもつ少なくとも１種の化合物、および
（ｃ）０から９０重量パーセントのモノエポキシ化合物、
の少なくとも１種の反応生成物（式中、成分（ａ）、（ｂ）および（ｃ）の重量分率は合計で１００％とする）と、
Ｂ）アルミニウム顔料と
を含み、反応生成物Ａ）のリンの量がアルミニウム顔料Ｂ）の重量に対して０．２〜５．０重量パーセントであることを特徴とする水性コーティング組成物。
【請求項２】
さらに少なくとも１種のフィルム形成ポリマー、水および任意選択で有機溶剤、添加剤および成分Ｂ）のアルミニウム顔料と異なる顔料を含むことを特徴とする請求項１に記載の水性コーティング組成物。
【請求項３】
少なくとも１種のフィルム形成ポリマーが（メタ）アクリルコポリマー、ポリウレタン、ポリエステルおよびアルキド樹脂からなる群から選択されることを特徴とする請求項２に記載の水性コーティング組成物。
【請求項４】
さらに少なくとも１種の架橋剤を含むことを特徴とする請求項２に記載の水性コーティング組成物。
【請求項５】
成分Ａ）が、１０〜６０重量パーセントの成分ａ）、４０〜９０重量パーセントの成分ｂ）および０〜６０重量パーセントの成分ｃ）の反応生成物（式中、成分（ａ）、（ｂ）および（ｃ）の重量分率は合計で１００％とする）であることを特徴とする請求項１に記載の水性コーティング組成物。
【請求項６】
反応生成物Ａ）が４００〜２００００ｇ／ｍｏｌの数平均分子量および２０〜３００ｍｇＫＯＨ／ｇの酸価をもつことを特徴とする請求項１に記載の水性コーティング組成物。
【請求項７】
反応生成物Ａ）が塩の形であることを特徴とする請求項１に記載の水性コーティング組成物。
【請求項８】
エポキシド化合物ｂ）が多価フェノール系ポリグリシジルエーテルであることを特徴とする請求項１に記載の水性コーティング組成物。
【請求項９】
エポキシド化合物ｂ）がビスフェノールＡのジグリシジルエーテルであることを特徴とする請求項８に記載の水性コーティング組成物。
【請求項１０】
ベースコートおよびクリアコートを含む多層コーティングであって、ベースコートが、
Ａ）（ａ）５から９５重量パーセントの、エチルホスホン酸、プロピルホスホン酸、オクチルホスホン酸およびビニルホスホン酸からなる群から選択された少なくとも１種のホスホン酸誘導体、
（ｂ）５から９５重量パーセントの少なくとも２つのエポキシ基および３００から５０００ｇ／ｍｏｌの数平均分子量Ｍｎをもつ少なくとも１種の化合物、および
（ｃ）０から９０重量パーセントのモノエポキシ化合物、
の少なくとも１種の反応生成物（式中、成分（ａ）、（ｂ）および（ｃ）の重量分率は合計で１００％である）と、
Ｂ）アルミニウム顔料と
を含み、反応生成物Ａ）のリンの量がアルミニウム顔料Ｂ）の重量に対して０．２〜５．０重量パーセントである水性コーティング組成物を含むことを特徴とする多層コーティング。
【発明の詳細な説明】
【０００１】
【発明の属する技術分野】
本発明はアルミニウムフレークおよびホスホン酸誘導体系不動態化樹脂（ｐａｓｓｉｖａｔｏｒ  ｒｅｓｉｎ）を含む水性コーティング組成物に関する。
【０００２】
【従来の技術】
原理上は、水性コーティングに金属特殊効果顔料、特にアルミニウム顔料を使用する場合の問題は、アルミニウム顔料が水と反応し水素を発生して水酸化アルミニウムを生成することである。したがって、水性媒体中でこれらの顔料を安定化する必要がある。このため水性システム用の市販のアルミニウム顔料は通常クロム酸塩処理、リン酸塩処理されているかあるいはシリカまたはポリマーで被覆されている。さらに、アルミニウム顔料はコーティング剤にまた存在する不動態化剤により安定化されることもある。これは、水性コーティング剤の比較的長期間の保管、例えば車両の再塗装において約１２〜２４カ月の長期貯蔵安定性が必要とされる用途分野で特に利点がありまた必要である。
【０００３】
従来技術において、水性システム中のアルミニウム顔料を安定化／不動態化する様々な可能性が知られている。米国特許第４６７５３５８号はホスホン酸化合物を用いるコーティング組成物を開示し、それはヒドロキシル基をもつ付加ポリマー、アルコールモノマーおよびホスホン酸誘導体の反応生成物である。この組成物はあまり耐加水分解性がよくない。ＷＯ−Ａ−９６／０８５１８（米国特許第５４２９６７４号）はＮ−アシルアミノメチレンホスホネートおよびその誘導体とそれらを水性コーティングに使用することを記載する。この組成物は他のバインダとの相溶性が限られており、またＮ−含有結合のために耐久性が限られている。ＥＰ−Ａ−３９１２３０（米国特許第５０３４５５６号）はα−アミノメチレンホスホン酸と少なくとも１つのエポキシ基を含む化合物のエポキシ基との反応生成物である化合物を開示する。この反応生成物は、アミノ基がコーティング組成物を不安定にするためアニオンとして安定化され、水性組成物に限られた最終用途しかなかった。米国特許第５１５１１２５号は、エチレン性の不飽和モノマーおよびアルミニウムフレークの気体発生を減らすためリン酸エステルモノマーを共重合することにより調製されるアクリルコポリマーを含む水性金属コーティング組成物を開示する。この組成物の耐加水分解安定性は限られておりまた限られた有効性しか示さない。ＥＰ−Ａ−１７０４７４（米国特許４６２１１１２号）は、ホスホン酸基−Ｏ−ＰＯ（ＯＨ2）をもつ化合物とエポキシ基をもつ化合物との反応生成物を開示する。この反応生成物の気体発生に対する安定性は極めて限られている。ＷＯ−Ａ−９９／０６４５０は、ホスホン酸誘導体とヒドロキシル基官能性付加ポリマーとの反応生成物に基づく不動態化化合物を含む水性コーティング組成物を記載する。これらの配合物は気体発生に対する性能および最終的な色彩安定性との間のバランスがとれていない。
【０００４】
【発明が解決しようとする課題】
したがって本発明の目的は、従来技術の不都合を克服し金属顔料含有水性コーティング組成物を提供することであり、その組成物はそれから得られるコーティングの色彩特性に悪影響を及ぼすことなく、長期間の貯蔵の後でさえ気体発生に対して再現性のある優れた安定性がある。このコーティング組成物から得られるコーティングは色の鮮やかさ（ｓｈａｄｅ）に変化がなくまた明るさ（ｂｒｉｇｈｔｎｅｓｓ）および金属フロップ（ｆｌｏｐ）を損なってはならない。
【０００５】
【課題を解決するための手段】
前記の目的は、金属顔料に対する不動態化剤成分としてホスホン酸誘導体とエポキシ化合物との反応生成物を含む水性コーティング組成物によって達成される。
【０００６】
本発明は水性コーティング組成物を対象とし、その組成物は、
Ａ）（ａ）５から９５重量パーセントの、エチルホスホン酸、プロピルホスホン酸、オクチルホスホン酸およびビニルホスホン酸からなる群から選択された少なくとも１種のホスホン酸誘導体、
（ｂ）５から９５重量パーセントの少なくとも２つのエポキシ基および３００から５０００ｇ／ｍｏｌの数平均分子量Ｍｎをもつ少なくとも１種の化合物、および
（ｃ）０から９０重量パーセントの少なくとも１種のモノエポキシ化合物、
の少なくとも１種の反応生成物（式中、成分（ａ）、（ｂ）および（ｃ）の重量分率は合計で１００％とする）と、
Ｂ）アルミニウム顔料
とを含み、反応生成物Ａ）のリンの量がアルミニウム顔料Ｂ）の重量に対して０．２〜５．０重量パーセントである。
【０００９】
【発明の実施の形態】
驚くべきことに、前記の疎水性基置換ホスホン酸系化合物Ａ）は水性コーティング組成物中の金属顔料の腐食を防ぐのに特に効果的であり、またホスホン酸系化合物を含む水性コーティング組成物は抗気体発生能と塗布されたコーティングの外観および色彩特性との間に非常に優れたバランスがあるということが見出された。
【００１０】
最も好ましい実施形態において、本発明は、
Ａ）０．１〜５重量パーセント、好ましくは０．３〜３重量パーセントの前記のよに指定された少なくとも１種の反応生成物、
Ｂ）０．５〜３０重量パーセント、好ましくは１〜１５重量パーセントの少なくとも１種の金属顔料、
Ｃ）１〜３０重量パーセント、好ましくは５〜２５重量パーセントの少なくとも１種のフィルム形成バインダ、
Ｄ）１５〜８５重量パーセント、好ましくは４０〜８０重量パーセントの水および、任意選択で
Ｅ）１〜２５重量パーセント、好ましくは５〜１２重量パーセントの顔料（成分Ｂ）とは異なる）、有機溶剤および／またはコーティング組成物に通常用いられる添加剤（式中、成分Ａ）、Ｂ）、Ｃ）、Ｄ）およびＥ）の重量分率は合計で１００％とする）、
を含む水性コーティング組成物を対象とする。
【００１１】
本発明によるコーティング組成物の成分Ａ）は、成分ａ）、ｂ）および任意選択でｃ）の反応生成物である。成分Ａ）の数平均分子量Ｍｎは、好ましくは４００〜２００００ｇ／ｍｏｌ、最も好ましくは６００〜５０００ｇ／ｍｏｌであり、また酸価は好ましくは２５〜３００ｍｇＫＯＨ／ｇ、最も好ましくは４０〜２００ｍｇＫＯＨ／ｇである。
【００１２】
好ましくは反応生成物Ａ）は、５０℃および１８０℃の間の温度で１種の溶剤、混合溶剤または水／溶剤混合物中で製造される。反応を早めるために触媒を用いることができる。エポキシおよび酸基の間の反応時間を短くすることが知られる通常の触媒は、金属塩、アミンおよび４級アンモニウム塩である。例としては、水酸化ナトリウム、カリウムおよびリチウム、トリエチルアミン、ベンジルジメチルアミン、シクロヘキシルジメチルアミン、塩化トリエチルアンモニウム、臭化トリエチルアンモニウム、ヨウ化トリエチルアンモニウムおよび臭化トリエチルベンジルホスホニウムなどがある。
【００１３】
エチルホスホン酸、プロピルホスホン酸、オクチルホスホン酸およびビニルホスホン酸が好ましくは成分ａ）として用いられる。いくつかのホスホン酸誘導体ａ）の混合物を用いることもできる。
【００１４】
エポキシ化合物ｂ）は、分子当たり少なくとも２個のエポキシ基をもつポリエポキシドである。これらのエポキシ化合物は、飽和、不飽和、環状、非環状、脂肪族、脂環式、芳香族または複素環状のものでよい。それらは、ハロゲン、ヒドロキシル、エーテル、アルキルおよび／またはアリール基などの置換基を含んでいてもよい。一般に、エポキシ化合物ｂ）のエポキシ当量は１５０から約４０００、通常１５０から約１５００の範囲にある。
【００１５】
エポキシ化合物ｂ）は、好ましくは多価、好ましくは２価のアルコール、フェノール、これらのフェノールの水素化物およびノボラック（多価フェノールとアルデヒドの縮合生成物）系のポリグリシジルエーテルを含む。これらのエポキシ化合物の好ましいエポキシ当量は１６０〜５００の間である。多価、好ましくは２価フェノール系のポリグリシジルエーテルは、エピハロヒドリン、例えばエピクロロヒドリンまたはエピブロモヒドリンをアルカリの存在下で多価フェノール／２価フェノールと反応させることによって得られる。多価フェノールの例は、レゾルシン、ヒドロキノン、２，２−ビス−（４−ヒドロキシフェニル）プロパン（ビスフェノールＡ）、ジヒドロキシジフェニルメタン（ビスフェノールＦ、任意選択で異性体の混合物）、４，４′−ジヒドロキシ−３，３′−ジメチルジフェニルプロパン、４，４′−ジヒドロキシジフェニル、４，４′−ジヒドロキシジフェニルシクロヘキサン、４，４′−ジヒドロキシベンゾフェノール、ビス−（４−ヒドロキシフェニル）−１，１−エタン、１，５−ジヒドロキシナフタレンおよびこれらの化合物の水素化誘導体などである。
【００１６】
多価、好ましくは２価アルコール系のポリグリシジルエーテルは、エピハロヒドリン、例えばエピクロロヒドリンまたはジクロロヒドリンをアルカリの存在下で脂肪族または脂環式多価アルコールと反応させることによって得られる。多価アルコールの例は、エチレングリコール、ジエチレングリコール、トリエチレングリコール、１，２−および１，３−プロピレングリコール、ポリオキシプロピレングリコール、１，４−ブチレングリコール、１，５−ペンタンジオール、１，６−ヘキサンジオール、グリセリン、ビス−（４−ヒドロキシシクロヘキシル）−２，２−プロパンなどである。
【００１７】
ポリカルボン酸のポリグリシジルエーテルは、例えばエピクロロヒドリンと脂肪族、芳香族または脂環式ポリカルボン酸との反応により得られ、やはり成分ｂ）として用いることができる。ポリカルボン酸のポリグリシジルエーテルの例は、アジピン酸のジグリシジルエーテル、フタル酸のジグリシジルエーテルおよびヘキサヒドロフタル酸のジグリシジルエーテルなどである。
【００１８】
少なくとも２個のエポキシ基を含む付加重合樹脂を成分ｂ）として用いることもできる。このような材料は通常、エチレン性不飽和モノマー、例えばスチレン、α−メチルスチレン、α−エチルスチレン、ビニルトルエン、ｔ−ブチルスチレン、アクリルアミド、メタクリルアミド、アクリロニトリル、メタクリロニトリル、エタクリロニトリル、メタクリル酸エチル、メタクリル酸メチル、メタクリル酸イソプロピル、メタクリル酸イソブチル、アクリル酸ヒドロキシエチル、メタクリル酸ヒドロキシエチル、アクリル酸２−エチルヘキシル、メタクリル酸２−エチルヘキシル、メタクリル酸イソボルニル、およびこれらの類似物と組合わせて、（メタ）アリルグリシジルエーテル、３，４−エポキシ−１−ビニルシクロヘキサン、（メタ）アクリル酸エポキシシクロヘキシル、ビニルグリシジルエーテル、（メタ）アクリル酸２−メチルグリシジルおよび（メタ）アクリル酸グリシジルのようなエポキシ官能性不飽和モノマーを付加重合させることにより製造される。
【００１９】
多価、好ましくは２価フェノール系のポリグリシジルエーテルを成分ｂ）として用いることが好ましい。ビスフェノールＡのポリグリシジルエーテルおよびビスフェノールＦのポリグリシジルエーテルが、成分ｂ）として特に好ましい。これらの合成品は、例えばＳｈｅｌｌからＥｐｉｃｏｔｅ（登録商標）として市販されており、Ｅｐｉｃｏｔｅ（登録商標）８２８、Ｅｐｉｃｏｔｅ（登録商標）１００１、Ｅｐｉｃｏｔｅ（登録商標）１００４、またはＥｐｉｃｏｔｅ（登録商標）１００７などがある。
【００２０】
いくつかのエポキシ化合物ｂ）の混合物を用いることもできる。
【００２１】
利用できるモノエポキシ化合物（成分ｃ）の例には、エチレンオキシド、プロピレンオキシド、ブチレンオキシド、シクロヘキセンオキシド、およびこれらの類似物のような単純な化合物が含まれる。モノエポキシ化合物（成分ｃ）の代表的な例は、アルキル、シクロアルキル、アリール、およびアリール−アルキル混合モノグリシジルエーテル、例えばブチルグリシジルエーテル、フェニルグリシジルエーテル、ｔｅｒｔ−ブチルフェニルグリシジルエーテル、２−エチルヘキシルグリシジルエーテル、シクロヘキシルグリシジルエーテル、ベンジルグリシジルエーテルである。さらなる例は、アルキル、シクロアルキル、アリールおよびアリール−アルキル混合モノグリシジルエステルである。グリシジルエステルの例は、α位で枝分かれした飽和モノカルボン酸のグリシジルエステル、例えば飽和α−アルキルアルカンモノカルボン酸またはα，α′−ジアルキルアルカンモノカルボン酸のグリシジルエステルである。そのうち、分子内に７から１３個の炭素原子、好ましくは９から１１個の炭素原子をもつ飽和α，α′−ジアルキルアルカンモノカルボン酸のグリシジルエステルが好ましい。これらの合成品は市販されており、例えばＣａｒｄｕｒａ（登録商標）Ｅ１０として知られるＳｈｅｌｌのｖｅｒｓａｔｉｃ  １０  ａｃｉｄグリシジルエーテルがある。利用できる１つのエポキシ基をもつ他のエポキシ化合物には、モノカルボン酸のモノグリシジルエーテル、例えば安息香酸グリシジル、ナフトエ酸グリシジル、さらに置換安息香酸およびナフトエ酸のモノグリシジルエーテルがある。適切なモノエポキシ化合物のさらなる例に、オレフィン性不飽和２重結合をもつものがある。これらのエポキシ官能性モノマーには、例えば（メタ）アリルグリシジルエーテル、３，４−エポキシ−１−ビニルシクロヘキサン、（メタ）アクリル酸エポキシシクロヘキシル、ビニルグリシジルエーテル、（メタ）アクリル酸２−メチルグリシジルおよび（メタ）アクリル酸グリシジルが含まれる。
【００２２】
いくつかのモノエポキシ化合物ｃ）の混合物を用いることもできる。
【００２３】
ホスホン酸誘導体ａ）、少なくとも２つのエポキシ基を含む化合物ｂ）および任意選択でモノエポキシ化合物ｃ）を共に反応させて反応生成物（成分Ａ）を生成させる際のこれらの成分の相対的な割合は、広い範囲で変わりうる。しかし、通常ホスホン酸誘導体ａ）、エポキシ化合物ｂ）および任意選択でモノエポキシ化合物ｃ）の量は、エポキシ基のモル数とホスホン酸基の置換されうる水素のモル数の比が好ましい範囲である１：１．０５から１：１０となるように選択される。成分ｃ）も反応させる場合、好ましくは、成分ａ）、ｂ）およびｃ）の全量に対して０から６０ｗｔ％の量で用いる。
【００２４】
本発明による水性コーティング組成物は、成分Ｂ）として金属顔料を含む。本発明の水性コーティング組成物に利用される金属顔料の例には、着色水性コーティング組成物に使用されることが一般に知られているいかなる金属顔料も含まれる。その例としては、金属顔料、特にアルミニウム、銅、亜鉛および／または黄銅からなる金属フレーク顔料さらにニッケル、スズ、銀、クロム、アルミニウム−銅合金、アルミニウム−亜鉛合金、およびアルミニウム−マグネシウム合金など他の展性のある金属および合金からなるものが含まれる。アルミニウムフレーク顔料が好ましい。未処理の純粋なアルミニウム顔料またはすでに水性コーティング剤用に前処理されたアルミニウム顔料を用いることができる。後者は通常、例えばクロム酸塩処理またはポリマー被覆されている。
【００２５】
本発明による好ましいコーティング組成物は、少なくとも１種のフィルム形成ポリマー（成分Ｃ）を含む。水性コーティング組成物の調製に通常用いられる類の当分野の技術者に知られるフィルム形成ポリマーならどれでも用いることができる。それらは通常、例えばビニルポリマー、（メタ）アクリルコポリマー、ポリエステル、ポリウレタン、アルキド樹脂、エポキシ樹脂およびポリアミン樹脂さらに前記の樹脂の変性体をベースとする水で希釈できる通常のバインダである。バインダは単体でまたは互いに組合わせて用いることができる。
【００２６】
バインダの水希釈性を十分なものとするために、それを適切な仕方で改変して親水性にする。バインダはイオン性または非イオン性に改変される。アニオン性および／または非イオン性への改変が好ましい。アニオンへの改変は、例えば少なくとも部分的に中和されたカルボキシル基を導入することによって達成できる。非イオン性の改変は、例えばポリエチレンオキシド単位を導入することによって達成できる。
【００２７】
本発明によるコーティング組成物はまた、フィルム形成バインダを架橋するための架橋剤を含むことができる。架橋剤は、当分野の技術者に知られるコーティング組成物のための通常の架橋剤である。その例には、ポリイソシアネート、ブロックポリイソシアネートおよびアミノ樹脂が含まれる。架橋剤の選択は架橋させるために利用できるフィルム形成バインダの官能基によって変わる。
【００２８】
成分Ａ）は、金属顔料の気体発生に対する安定性が十分に達成されるような量で本発明による水性コーティング組成物に含まれていなければならない。したがって、コーティング組成物中の成分Ａ）の量は含まれる金属顔料の量に特に依存する。成分Ａ）に含まれるリンの量が特に重要である。したがって、成分Ａ）の量は、成分Ａ）中のリンの量が金属顔料に対して好ましくは０．２〜５．０ｗｔ％、特に好ましくは０．８〜３．５ｗｔ％となるように選択する。すなわち、成分Ａ）中のリンの量が少なければ（すなわち、化合物ａ）の量が少ない）、必要なリンの部分量を確保するために相対的に多量の成分Ａ）をコーティング組成物に用いなければならない。成分Ａ）中の化合物ａ）の量はまた、優れた水分散性を保証する酸価を成分Ａ）に付与するのに十分なだけ大きくなければならない。酸価は最小でも２０ｍｇＫＯＨ／ｇでなければならない。
【００２９】
成分Ａ）は、好ましくは塩基で中和した後の塩の形で用いる。適切な中和剤には、アンモニアまたはＮ，Ｎ−ジメチルエタノールアミンおよびトリエチルアミンなどのアミンが含まれる。特に好ましくは成分Ａ）と金属顔料を混合した後に中和することができる。
【００３０】
コーティング組成物はさらに、例えば少なくとも１５ｗｔ％の水（成分Ｄ）、好ましくは４０〜８０ｗｔ％の水を含む。
【００３１】
本発明の水性コーティング組成物はまた、１種または複数の様々な種類の、金属顔料（成分Ｂ）とは異なりまた一般にコーティング組成物に用いられることが知られている着色および／または特殊効果顔料を含む他の顔料を含んでいてもよく、また通常実際に含む。通常コーティング組成物に用いられる有機または無機質の全ての顔料が適切な着色顔料となる。有機または無機着色顔料の例には、二酸化チタン、ミクロネシア二酸化チタン、酸化鉄顔料、カーボンブラック、アゾ顔料、フタロシアニン顔料、キナクリドン、ペリレンまたはピロロピロール顔料がある。任意選択で溶解性染料および／または透明顔料を含むこともできる。
【００３２】
使用できる特殊効果顔料の例は、金属酸化物で被覆された金属顔料、例えば二酸化チタン被覆、酸化鉄被覆または混合酸化物被覆アルミニウム；被覆マイカ、例えば二酸化チタン被覆マイカおよび／または他の金属酸化物、例えばＦｅ2Ｏ3および／またはＣｒ2Ｏ3で被覆されたマイカなどの干渉効果顔料、酸化鉄フレーク、およびグラファイト顔料である。使用できる特殊効果付与顔料のさらなる例は、いわゆるＯＶ顔料（ＯＶ＝ｏｐｔｉｃａｌ  ｖａｒｉａｂｌｅ、色の変化する）およびいわゆるＬＣＰ顔料（ＬＣＰ＝ｌｉｑｕｉｄ  ｃｒｙｓｔａｌ  ｐｏｌｙｍｅｒ、液晶ポリマー）である。使用できるすべての顔料は各々単独でまたは組合わせて用いることができる。
【００３３】
同様にコーティング組成物は、通常コーティング組成物に使用される有機溶剤および添加剤を含むことができる。有機溶剤はバインダの調製に由来するものでもよく、あるいは別に添加する。適切な溶剤の例は１価または多価アルコール、例えばプロパノール、ブタノール、ヘキサノール；グリコールエーテルまたはエステル、例えば各々Ｃ１からＣ６のアルキル基をもつジエチレングリコールジアルキルエーテル、ジプロピレングリコールジアルキルエーテル、エトキシプロパノール、ブチルグリコール；グリコール、例えばエチレングリコール、プロピレングリコール；Ｎ−メチルピロリドンおよびケトン、例えばメチルエチルケトン、アセトン、シクロヘキサノン；芳香族または脂肪族炭化水素、例えばトルエン、キシレン、あるいは直鎖または分岐脂肪族Ｃ６〜Ｃ１２炭化水素がある。水と相溶性の溶剤が好ましい。
【００３４】
コーティング組成物に通常使用される添加剤の例は、レベリング剤、高分散ケイ酸や高分子尿素化合物などのレオロジー調整剤、カルボキシル基含有ポリアクリル酸エステルシックナまたはポリウレタン系の会合性シックナなどのシックナ、消泡剤、表面活性化剤、クレータ防止剤、結合剤および架橋促進剤である。これらの添加剤は本発明のコーティング組成物に用いることができる。用いる場合、これらの添加剤は当分野の技術者に知られている通常の量で用いる。
【００３５】
本発明の水性コーティング組成物は様々な手順で調製することができる。１つの方法は、金属顔料（成分Ｂ）を水性コーティング組成物に入れる前にこの顔料をホスホン酸系不動態化剤（成分Ａ）と接触させることである。これは不動態化化合物を金属顔料または金属顔料ペースト（例えば、通常市販されているような顔料）に加えることによって実施することができ、あるいはそれを顔料が実際に製造されている間などの初期の段階で加えることができる。別法として、本発明の不動態化化合物を、単に水性コーティング組成物の配合における１つのさらなる成分として、例えば架橋剤、共溶剤、シックナおよび他の顔料など他の通常のまた任意選択の成分とともにフィルム形成樹脂、金属顔料および水性媒体を混合する間に導入することによって、本発明の水性コーティング組成物に導入することができる。不動態化化合物を金属顔料または金属顔料ペーストに加える方法を用いることが好ましい。不動態化化合物を金属顔料または金属顔料ペーストに加え、塩基で不動態化化合物を中和し、中和された混合物を水相に分散させることが特に好ましい。また、不動態化化合物を有機溶剤に溶解し、次に金属顔料または金属顔料ペーストをこの混合物に分散させることも好ましい。
【００３６】
本発明による金属顔料を含む水性コーティング組成物は多層コーティングに関連して好都合に用いることができる。それらは、とりわけ多層コーティングにおける単一トップコート層の調製、特にベースコート層の調製に適する。
【００３７】
本発明に従って調製した着色水性コーティング組成物の塗布は通常の方法、好ましくはスプレイ塗装により実施する。コーティング組成物は、例えば得られる乾燥フィルムの厚さが１０〜３０μｍとなるように塗布する。金属およびプラスチック基材、特に車両産業において知られるものが適している。例には、鉄、亜鉛、アルミニウム、マグネシウム、またはそれらの合金、およびポリウレタン、ポリカーボネート、またはポリオレフィンが含まれる。前記の基材は普通、例えば通常のプライマおよび／または通常のフィラーでプレコートされている。しかし、この水性ベースコート層はまた処理していない既存のコーティング（仕上げまたは補修コーティング）またはプライマ処理された新しい部品、例えばプライマ処理されたプラスチック部品に塗布することもできる。
【００３８】
本発明によるコーティング組成物は室温で硬化させるか、またはより高温、例えば８０℃までの温度、好ましくは４０から６０℃の温度で強制硬化させることができる。しかし、それらはまた例えば８０〜１５０℃のより高温で硬化させることもできる。
【００３９】
続いて、塗布されたベースコート組成物を透明クリアコートでトップコートすることができる。このクリアコートは、ベースコート層を乾燥および／または硬化後あるいはｗｅｔ−ｏｎ−ｗｅｔのいずれかで、任意選択でフラッシュオフ工程の後、ベースコート層に塗布することができる。クリアコートは、好ましくはベースコート層にｗｅｔ−ｏｎ−ｗｅｔで塗布する。フラッシュオフ時間は、相対湿度に応じて例えば１５から４５分である。
【００４０】
原則として、例えば通常自動車両のコーティングに用いられる類のあらゆる公知の非着色または透明着色コーティング剤は適切なクリアコートである。このクリアコートは溶剤系または水系または粉体クリアコートでありうる。
【００４１】
クリアコートはベースコートに関して前述したようにして硬化することができる。例えば、硬化は室温で数時間をかけて、または例えば４０℃から６０℃の温度で、例えば３０から８０分以内で強制乾燥することによって実施できる。
【００４２】
本発明による水性コーティング組成物は工業および車両コーティングに用いることができる。
【００４３】
本発明によるコーティング組成物は、非常に優れた気体発生に対する安定性とそれにより得られるコーティングの視覚的性質の優れた再現性の間にバランスのとれた関係がある。特に、色合いの優れた安定性、十分な明るさおよび優れた金属フロップ効果が得られるが、従来の不動態化剤を用いた場合は時に優れた気体発生に対する安定性が、得られるコーティングの外観および光学特性を犠牲にして得られるだけである。本発明によるコーティング組成物に用いられる不動態化剤（成分Ａ）は、未処理金属顔料の気体発生を効果的に防ぎまたは減らす。しかし、それらはまた水性コーティング剤に用いられる類の通常の処理金属顔料に対しても非常に満足のいくように用いることができる。不動態化剤（成分Ａ）は水性コーティング組成物に非常に満足のいくように組み込むことができる。それらは容易に、特に中和された形で、単独でまたは好ましくは金属顔料との混合物として、水相に転換できる。
【００４４】
【実施例】
１．ホスホン酸−エポキシ付加物の調製
【００４５】
調製実施例１：
温度計、空気力攪拌機および水冷却器を備える三口フラスコに５８２グラムのオクチルホスホン酸（１００％固体材料）、７４０グラムのＥｐｉｃｏｔｅ（登録商標）８２８（Ｓｈｅｌｌが市販するビスフェノールＡタイプのビスエポキシエーテル）、２．６グラムのジメチルエタノールアミン、および８００グラムのブチルセルソルブを入れた。フラスコの内容物を、一定の酸価が得られるまで８０℃に保った（ほぼ６時間）。この樹脂溶液をさらに７４．８グラムのブチルセルソルブで希釈した。
試験結果
固形分：  ６６．４％
粘度：    Ｔ−１／４（ガードナ−ホルト）
酸価：    １６０．１
Ｍｎ：    ９２０
Ｍｗ：    １２２０
【００４６】
調製実施例２：
実施例１に記載のような装備のフラスコ中で、１９７０グラムのＥｐｏｎ（登録商標）１００１（Ｓｈｅｌｌが市販するビスフェノールＡエポキシエーテル）を８０℃で５１０グラムのブチルセルソルブに溶解した。次に３４８グラムのブチルセルソルブ中３３２グラムのオクチルホスホン酸の溶液を加え、続いて２．６グラムのジメチルエタノールアミンおよび７．４グラムのブチルセルソルブを加えた。フラスコの内容物を一定の酸価が得られるまで８０℃で加熱した。
試験結果
固定分：  ６４．４
粘度：    Ｚ
酸価：    ９７．５
Ｍｎ：    １６４０
Ｍｗ：    ３３４０
【００４７】
調製実施例３：
反応容器中で９３０．６グラムのブチルセルソルブに溶解した１９４０グラムのＥｐｏｎ（登録商標）１００１に、６８４．４グラムのブチルセルソルブ中４９８グラムのオクチルホスホン酸を加えて、実施例２の手順を繰り返した。次に４．９グラムのジメチルエタノールアミンおよび５．１グラムのブチルセルソルブを加えた。
試験結果
固形分：  ６５．２
粘度：    Ｚ１＋１／２
酸価：    ６９．１
Ｍｎ：    １７２０
Ｍｗ：    ３１８０
【００４８】
２．ホスホン酸−エポキシ付加物を含むアルミニウム含有再仕上げ水性ベースコートの調製
比較例１では従来の不動態化剤（Ｌｕｂｒｉｚｏｌ（登録商標）２０６２）を本発明による不動態化剤の代わりに用いた。
【００４９】
【表１】
0003910841.tif 000002
【００５０】
調製：不動態化剤をブチルグリコールに溶解した。この混合物にアルミニウムフレークを４時間かけて分散させた。混合物をジメチルエタノールアミンで中和してから水相に戻した。
【００５１】
【表２】
0003910841.tif 000003
【００５２】
調製：アルミニウムスラリを混合しながらアクリルラテックスおよび水の混合物に加えた。スラリ添加後混合を２時間続けた。脱イオン水で濃度を調節した。この混合物を３５００ｃＰｓ（ブルックフィールド  ５ＲＰＭ）の粘度まで増粘（ｔｈｉｃｋｅｎ）した。
【００５３】
【表３】
0003910841.tif 000004
【００５４】
調製：
ティントを希釈バインドと混合し、Ａｃｒｙｓｏｌ（登録商標）ＡＳＥ−６０で必要とされる粘度（２０００〜２５０００ｃｐｓ）に調節した。ｐＨ値をアンモニアで８．０〜８．５に調節した。制御された条件（２０℃、５０〜５５％の相対湿度）の下で、プライマ処理された基材にベースコートを自動スプレイ塗装機でスプレイした。乾燥後、ベースコートを２成分ポリウレタンクリアコートでコートした（５０ミクロン）。このベースコート／クリアコートシステムを６０℃で３０分間焼付けた。
【００５５】
【表４】
0003910841.tif 000005
【００５６】
測定：
（１）色彩：色彩値をマルチアングル色彩計で測定した。
ＨＯＢ（正面明度（Ｈｅａｄ  ｏｎ  Ｂｒｉｇｈｔｎｅｓｓ））は１５°の角度で測定された明度（ｌｉｇｈｔｎｅｓｓ  ｖａｌｕｅ）である。
フロップ（Ｆｌｏｐ）：このパラメータは以下の式から計算した。
フロップ＝（２．６９×（Ｌ15°−Ｌ110°）1.11／（Ｌ45°）0.86
Ｌ15°＝境面反射角（Ｓｐｅｃｕｌａｒ  ａｎｇｌｅ）に近い角度のＬ値
Ｌ110°＝高角度（Ｈｉｇｈ  ａｎｇｌｅ）のＬ値
Ｌ45°＝平坦角（Ｆｌａｔ  ａｎｇｌｅ）のＬ値
（２）気体発生に対する安定性：シールした金属容器中のベースコート配合物を５０℃のオーブンに４週間入れた。各週毎にその容器の圧力増加を調べた。
本発明による再仕上げ水性ベースコート（塗料実施例１および２）は、従来技術による再仕上げ水性ベースコート（塗料比較例１）に比べて気体発生に対する安定性がより優れており（より長期間に渡って安定）またアルミニウムフロップおよび正面明度は改善されていた。
【００５７】
３．ホスホン酸−エポキシ付加物を含むＯＥＭ水性ベースコートの調製
比較例２で従来の不動態化剤（Ｌｕｂｒｉｚｏｌ（登録商標）２０６２）を本発明の不動態化剤の代わりに用いた。
【００５８】
【表５】
0003910841.tif 000006
【００５９】
調製：溶剤を５分間混合し、次にアルミニウムフレーク、続いて不動態化剤を加え、その後混合物を１５分間攪拌した。次にアミノメチルプロパノールを加えた。
【００６０】
【表６】
0003910841.tif 000007
【００６１】
希釈バインダおよび脱イオン水を加え、適度の速さで２０分間攪拌した。すべての塗料の最終のｐＨ値は約８．６〜８．８であった。
【００６２】
【表７】
0003910841.tif 000008
【００６３】
測定：
（１）色彩：色彩値をマルチアングル色彩計で測定した。
ＨＯＢ（正面明度）は１５°の角度で測定した明度である。
フロップ：このパラメータは以下の式から計算した。
フロップ＝（２．６９×（Ｌ15°−Ｌ110°）1.11／（Ｌ45°）0.86
Ｌ15°  ＝境面反射角に近い角度のＬ値
Ｌ110°＝高角度のＬ値
Ｌ45°  ＝平坦角のＬ値
（２）気体発生に対する安定性：気体発生は６０℃で１０時間当たりに生成する１グラムの固体アルミニウム当たりの水素のミリリットルで表した。
【００６４】
本発明によるＯＥＭ水性ベースコート（塗料実施例３、４および５）は、従来技術によるＯＥＭ再仕上げ水性ベースコート（塗料比較例２）に比べて、気体発生に対する安定性がはるかに優れており、またアルミニウムフロップおよび正面明度はほぼ同等であった。
【００６５】
【発明の効果】
本発明による水性コーティング組成物は工業および車両コーティングに用いることができる。
【００６６】
本発明によるコーティング組成物によれば、非常に優れた気体発生に対する安定性と色合いの優れた安定性、十分な明るさおよび優れた金属フロップ効果が得られる。
【００６７】
本発明によるコーティング組成物に用いられる不動態化剤（成分Ａ）は、未処理金属顔料の気体発生を効果的に防ぎまたは減らし、また水性コーティング剤に用いられる類の通常の処理金属顔料に対しても非常に満足のいくように用いることができる。不動態化剤（成分Ａ）は水性コーティング組成物に非常に満足のいくように組み込むことができ、それらは容易に水相に転換できる。